(57)【特許請求の範囲】
【請求項１】
質量％で、Ｃ：０．０６〜０．２５％、Ｓｉ：２．０％以下、Ｍｎ：０．５〜３．０％およびＡｌ：２．０％以下を含有するとともに、ＳｉとＡｌの含有量の和が１．０〜３．０％を満足し、残部はＦｅおよび不純物からなる化学組成を有し、かつ、体積割合で３〜２０％の残留オーステナイトを含有するポリゴナルフェライトを主体とする組織を有する高張力熱延鋼板であって、前記ポリゴナルフェライトの平均結晶粒径が１．０μｍを超え３．０μｍ以下、かつ、前記残留オーステナイト中の炭素濃度が１．１〜２.０質量％であるとともに、引張強度ＴＳ(ＭＰａ)と全伸びＥｌ（％）の積ＴＳ×Ｅｌが２００００ＭＰａ・％以上、上降伏強度ＹＳ（ＭＰａ）のＴＳに対する比が０．８７以上である機械的特性を備えることを特徴とする高張力熱延鋼板。
【請求項２】
Ａｌを０．５〜２．０％含有することを特徴とする請求項１に記載された高張力熱延鋼板。
【請求項３】
Ｆｅの一部に代えて、質量％で、Ｎｂ：０．１０％以下、Ｔｉ：０．２０％以下及びＶ：０．２０％以下の群から選ばれた１種又は２種以上を含有することを特徴とする請求項１又は２に記載された高張力熱延鋼板。
【請求項４】
Ｆｅの一部に代えて、質量％で、Ｃａ：０．０１％以下、Ｚｒ：０．１０％以下及びＲＥＭ（希土類元素）：０．１０％以下の群から選ばれた１種又は２種以上を含有することを特徴とする請求項１から３までのいずれかに記載された高張力熱延鋼板。
【請求項５】
請求項１から４までのいずれかに記載の化学組成を有する鋼塊又は鋼片を熱間圧延してＡｒ3点以上の温度で熱間圧延を完了した後、熱間圧延完了から７００℃までの冷却時間を０．４秒以内かつ冷却終了温度Ｔ1を７００から６００℃の間の温度とする１次冷却を施し、１次冷却終了後７００から６００℃の間の温度域で１．０〜１０秒間保持した後、２次冷却を施して５００〜３５０℃の温度域で巻き取ることを特徴とする高張力熱延鋼板の製造方法。
【発明の詳細な説明】
【技術分野】
【０００１】
本発明は、自動車や産業機器の構造部材として好適な、高い降伏比と優れた加工性を兼ね備える高張力熱延鋼板およびその製造方法に関する。
【背景技術】
【０００２】
連続熱間圧延によって製造されるいわゆる熱延鋼板は、比較的安価な構造材料として、自動車や産業機器の構造部材用素材として広く使用されている。特に自動車の足廻り部品、バンパー部品、衝撃吸収用部材などに用いられる熱延鋼板には、軽量化、優れた耐久性や衝撃吸収能などの観点から高い降伏強度を備えていることが望まれている。更に複雑な形状への成形に耐え得るだけの優れた加工性も必要とされている。
【０００３】
一般に、鋼板はその強度を増加させると延性等の加工性が低下する。しかしながら、強度と延性がともに優れる鋼板として、いわゆる「残留オーステナイト」、つまり、未変態のまま残ったオーステナイトの変態誘起塑性（以下、「ＴＲＩＰ」ともいう。）を利用した鋼板が知られている。
【０００４】
例えば、特許文献１には、降伏比が高い残留オーステナイト鋼板として、Ｃ：０．１６〜０．３０重量％未満、Ｓｉ：０．５〜３．０重量％、Ｍｎ：０．５〜３．０重量％、Ｓｉ＋Ｍｎ：１．５超〜６．０重量％、Ｐ≦０．０２重量％、Ｓ≦０．０１重量％、Ａｌ：０．００５〜０．１０重量％、およびＦｅを主成分として含み、さらに必要に応じＣａ、ＲＥＭを含有し、ミクロ組織としてフェライト、ベイナイト、残留オーステナイトの３相で構成され、かつフェライト占積率（ＶF ）とフェライト粒径（ｄF ）の比（ＶF ／ｄF ）が７以上で２μｍ以下の残留オーステナイト占積率が５％以上であり、降伏比（ＹＲ）≧６０％、強度−延性バランス（引張強さ×全伸び）≧２０００（ｋｇｆ／ｍｍ2 ・％）、穴拡げ比（ｄ／ｄ0 ）≧１．１、一様伸び≧１０％を具備する成形性に優れた高降伏比型熱延高強度鋼板とその製造方法が提案されている。しかしながら、この熱延高強度鋼板の降伏比は、せいぜい、８６．４％にすぎない。
【０００５】
一方、鋼板の降伏比を高める方法として、フェライトの結晶粒径を微細粒化する方法が挙げられる。
【０００６】
例えば、特許文献２には、、組成が重量％でＣ：０．０２〜０．２０％、Ｓｉ：０．０１〜１．０％、Ｍｎ：０．２〜２．０％、Ｐ：０．０５０％以下、Ｓ：０．０１０％以下、Ａｌ：０．００１〜０．１０％、Ｎｂ：０．０６０％以下、Ｔｉ：０．０２０％以下で、残部がＦｅおよび不可避不純物からなる低合金鋼にフェライト温度領域での温間強加工を施し、回復あるいは再結晶を誘起させて平均粒径２μｍ未満の超微細フェライト粒組織を主体とする超微細フェライト鋼とし、その超微細フェライト鋼を温間強加工後直ちにあるいは３５０℃未満に冷却した後に３５０℃〜（Ａc１−４０）℃の温度範囲にまで加熱し、前記温度範囲内で徐冷あるいは等温保持する焼鈍処理を施して得られる高強度超微細フェライト鋼及びその製造方法が開示されている。ここでは、温間強加工を施して、フェライト粒径を１μｍ前後に微細粒化することにより、０．９以上の高い降伏比が得られるとされている。しかしながら、提案されたような温間強加工を実生産において実現することは極めて困難であることに加え、得られる鋼の引張強さTS(ＭＰａ)と全伸びＥｌ（％）の積ＴＳ×Ｅｌ（ＴＳ×Ｅｌ値）は、せいぜい２００００ＭＰａ・％前後であるにすぎない。
【０００７】
また、フェライトの微細粒化と残留オーステナイトのＴＲＩＰ現象とを組み合わせることも提案されている。
【０００８】
たとえば、特許文献３には、フェライトを1μｍまで微細粒化した残留オーステナイト鋼板およびその製造方法が提案されている。しかしながら、その降伏比はせいぜい０．７２にすぎない。
【０００９】
【特許文献１】特開平５−１７１３４５号公報
【特許文献２】特開２００２−６９５３１号公報
【特許文献３】特開２０００−３３６４５５号公報
【発明の開示】
【発明が解決しようとする課題】
【００１０】
降伏比が大きくかつ伸びの高い鋼板は衝撃エネルギーの吸収量が大きいため、自動車の車体や各種産業機械等に用いられる部品の素材として用いる場合には、最も望まれる材料である。
【００１１】
上述のとおり、一般には、フェライトの結晶粒径を微細化すると、粒界強化によって強度が上昇するとともに、降伏強度が増加して高降伏比の鋼板となる。しかしながら、残留オーステナイト鋼の場合には、残留オーステナイトは変形し易い性質を有するため、単にフェライトを細粒化しただけでは降伏比の上昇は頭打ちとなっている。また、降伏比が０．９を超えて１に近づくと、一般に加工硬化が生じなくなって塑性不安定性が発現する。したがって、伸び特性が劣化するという問題点があり、そのために高降伏比特性と高延性特性とは両立し難いと考えられていた。
【００１２】
本発明の目的は、自動車や各種産業機械に用いられる部材の素材として好適な、高強度で加工性に優れ、しかも、降伏比が大きく、衝撃吸収特性に優れた、微細な結晶粒を有する高張力熱延鋼板及びその製造方法を提供することである。
【課題を解決するための手段】
【００１３】
本発明者らは、熱間圧延後０．４秒以内に７００℃近傍以下まで冷却する直後急冷法を用いて、残留オーステナイト鋼のフェライト粒の微細化とその組織と機械的特性の関連性について研究し、以下のことを見出して発明を完成させた。
【００１４】
（ａ）フェライト粒の微細化によって、フェライトそのものの降伏比が増加しても残留オーステナイト鋼の降伏比が増加しない理由は、残留オーステナイト相の降伏の開始が早期にすぎて、鋼板組織全体への伝播も早期にすぎるためである。従って、降伏比を増加させるためには、残留オーステナイト相の降伏開始を遅らせる、すなわちオーステナイト相を安定化して歪誘起マルテンサイト変態を遅延させることが重要となる。このためには、残留オーステナイト相の炭素濃度を増加させ、マルテンサイト変態開始温度（Ｍｓ点）を低下させればよい。
【００１５】
（ｂ）さらに、鋼板中の残留オーステナイト相が鋼板組織中で連結して濾過されることがないようにすることが重要なことである。濾過とは、分散して存在する粒子等の存在頻度が高まることによって、無限の距離まで連なり得る状態のことを言い、あたかも、孔が連なって液体が一方の端からもう片方の端まで染み出してしまうような状態となる。残留オーステナイト相の粒子が濾過されると、一部の残留オーステナイト粒子で生じたミクロ降伏が組織中の他の残留オーステナイト相粒子に伝播し、マクロ降伏が開始することになる。このような濾過を防止するために、残留オーステナイト相の体積率を一定の値に制限する必要がある。その体積率の目安は、濾過の閾値、すなわち、立体中に物質をランダムに分散させたときに濾過が生じ始めるときの体積率の約１６％が数学的に求められる。なお、この閾値は、おおよその目安であり、残留オーステナイト相の炭素濃度やフェライト粒の粒径に依存して、この値の前後である程度変化する。
【００１６】
（ｃ）そして、フェライトの組織としてアスペクト比が２以下である「ポリゴナルフェライト」を採用し、その平均結晶粒径を３μｍ以下の微細組織にするとともに、残留オーステナイト相の粒子が濾過されないように分散させることによって、鋼板の降伏比は０．８７から１．０の範囲まで増加し、その状態で高伸び特性を発現することを見いだしたのである。すなわち、１に近い高降伏比とＴＳ×Ｅｌ値で２００００ＭＰａ・％を超える高伸び特性が両立する鋼が得られる。
【００１７】
本発明は、このような知見に基づいて完成したものであり、本発明の要旨とするところは、次の(1)〜(4)の高張力熱延鋼板及び(5)の高張力熱延鋼板の製造方法である。以下、それぞれ、本発明(1)〜本発明(5)という。本発明(1)〜本発明(5)を総称して、本発明ということがある。
【００１８】
(1) 質量％で、Ｃ：０．０６〜０．２５％、Ｓｉ：２．０％以下、Ｍｎ：０．５〜３．０％およびＡｌ：２．０％以下を含有するとともに、ＳｉとＡｌの含有量の和が１．０〜３．０％を満足し、残部はＦｅおよび不純物からなる化学組成を有し、かつ、体積割合で３〜２０％の残留オーステナイトを含有するポリゴナルフェライトを主体とする組織を有する高張力熱延鋼板であって、前記ポリゴナルフェライトの平均結晶粒径が１．０μｍを超え３．０μｍ以下、かつ、前記残留オーステナイト中の炭素濃度が１．１〜２.０質量％であるとともに、引張強度ＴＳ(ＭＰａ)と全伸びＥｌ（％）の積ＴＳ×Ｅｌが２００００ＭＰａ・％以上、上降伏強度ＹＳ（ＭＰａ）のＴＳに対する比が０．８７以上である機械的特性を備えることを特徴とする高張力熱延鋼板。
【００１９】
(2) Ａｌを０．５〜２．０％含有することを特徴とする上記(1)の高張力熱延鋼板。
【００２０】
(3) Ｆｅの一部に代えて、質量％で、Ｎｂ：０．１０％以下、Ｔｉ：０．２０％以下及びＶ：０．２０％以下の群から選ばれた１種又は２種以上を含有することを特徴とする、上記(1)又は(2)の高張力熱延鋼板。
【００２１】
(4) Ｆｅの一部に代えて、質量％で、Ｃａ：０．０１％以下、Ｚｒ：０．１０％以下及びＲＥＭ（希土類元素）：０．１０％以下の群から選ばれた１種又は２種以上を含有することを特徴とする、上記(1)〜(3)のいずれかに記載の高張力熱延鋼板。
【００２２】
(5) 上記(1)〜(4)のいずれかに記載の化学組成を有する鋼塊又は鋼片を熱間圧延してＡｒ3点以上の温度で熱間圧延を完了した後、熱間圧延完了から７００℃までの冷却時間を０．４秒以内かつ冷却終了温度Ｔ1を７００から６００℃の間の温度とする１次冷却を施し、１次冷却終了後７００から６００℃の間の温度域で１．０〜１０秒間保持した後、２次冷却を施して５００〜３５０℃の温度域で巻き取ることを特徴とする高張力熱延鋼板の製造方法。
【発明の効果】
【００２３】
本発明によれば、自動車や各種産業機械に用いられる部材の素材として好適な、高強度で加工性に優れ、しかも、降伏比が大きく、衝撃吸収特性に優れた、微細な結晶粒を有する高張力熱延鋼板及びその製造方法を提供することができる。
【発明を実施するための最良の形態】
【００２４】
以下に、本発明に係る高張力熱延鋼板及びその高張力熱延鋼板の製造方法について、説明する。以下、各化学成分の含有量の「％」表示は、「質量％」を意味する。
【００２５】
（Ａ）化学組成について
Ｃ：０．０６〜０．２５％
Ｃは、オーステナイト中に濃縮させてオーステナイトを安定化させることにより、オーステナイトを室温まで残留させるために必須の元素であり、０．０６％以上含有させる。Ｃ含有量が０．０６％未満では、残留オーステナイト相の体積が十分な量に達せず、所望の機械的特性が得られない。上限は０．２５％で、これを超えるとパーライト生成が促進されて目的とする残留オーステナイトを確保することが困難になったり、鋼板の溶接性が著しく劣化したりする。したがって、Ｃの含有量を０．０６〜０．２５％とした。なお、Ｃの含有量の好ましい下限は０．１０％で、好ましい上限は０．２０％である。
【００２６】
Ｓｉ：２．０％以下
Ｓｉは、フェライトの生成を促進すると共にフェライト相を固溶強化し、また、オーステナイトからのセメンタイトの析出を遅らせ、残留オーステナイト相の生成を促進する重要な元素である。Ｓｉ含有量が２．０％を超えると、Ａｒ3点が著しく高温となり製造が困難となる場合があるので、Ｓｉ含有量は２．０％以下とする。
【００２７】
そして、残留オーステナイト相の生成を促進するため、Ｓｉ＋Ａｌで１．０％以上含有させる。ＳｉとＡｌの含有量の和が１．０％未満では残留オーステナイト相の安定性や体積率が十分な値に達せず、所望の機械的特性が得られない。また、ＳｉとＡｌの含有量の和が３．０％を超えると、鋼板の溶接性や表面性状を著しく劣化させるので３．０％以下とする。
【００２８】
Ｍｎ：０．５〜３．０％
Ｍｎは、フェライト相を固溶強化すると共に、オーステナイトを安定化させ残留オーステナイト相の生成を促進させるため、０．５％以上含有させる。一方、その含有量が３．０％を超えると、過度にオーステナイトが安定化され、フェライトが生成し難くなり、熱間圧延後の冷却過程で十分な量のポリゴナルフェライトを生成させることが困難となる。したがって、Ｍｎの含有量を０．５〜３．０％とした。なお、Ｍｎの含有量は１．０〜３．０％とすることが好ましい。
【００２９】
Ａｌ：２．０％以下
Ａｌは溶鋼の脱酸剤であると共に、Ｓｉと同様にフェライトの生成を促進し、さらにオーステナイトからのセメンタイトの析出を遅らせて残留オーステナイト相の生成を促進する重要な元素である。Ａｌ含有量が２．０％を超えると、Ａｒ3点が著しく高くなり製造が困難となる場合があるので、Ａｌ含有量は２．０％以下とする。Ａｌは残留オーステナイト相中の固溶ＣをＳｉに較べてより増加させ、残留オーステナイト相を安定化させて降伏点を引き上げることができるので、０．５％以上含有させることが好ましく、０．７％以上含有させることがより好ましい。
【００３０】
そして、残留オーステナイト相の生成を促進するため、Ｓｉ＋Ａｌで１．０％以上含有させる。ＳｉとＡｌの含有量の和が１．０％未満では残留オーステナイト相の安定性や体積率が十分な値に達せず、所望の機械的特性が得られない。また、ＳｉとＡｌの含有量の和が３．０％を超えると、鋼板の溶接性や表面性状を著しく劣化させるので３．０％以下とする。
【００３１】
本発明(1)の高張力熱延鋼板は、上記の成分のほか、残部はＦｅと不純物からなる。不純物中のＳ、Ｐ及びＮは、下記のように規制するのが望ましい。
【００３２】
Ｓ：
Ｓは硫化物系介在物を形成して加工性を低下させる不純物元素であるため、その含有量は０．０５％以下に抑えるのが望ましい。そして、一段と優れた加工性を確保しようとの観点からは ０．００８％以下とすることが好ましく、より好ましくは０．００３％以下である。
【００３３】
Ｐ：
Ｐは靱性や延性に悪影響を及ぼす不純物元素であるため、その含有量は０．０５％以下に抑えるのが望ましい。なお、ポリゴナルフェライトを一層均一に分散させるために、Ｐの含有量は０．０１０％以下とすることがより一層好ましい。
【００３４】
Ｎ：
Ｎは加工性を低下させる不純物元素であるため、その含有量は０．０１％以下に抑えることが望ましい。より好ましくは、０．００６％以下である。
【００３５】
なお、本発明に係る高張力熱延鋼板には、上記の成分元素に加え、必要に応じて、後述する第１群及び第２群のうちの少なくとも１群から選んだ１種以上の元素を任意添加元素として添加し、含有させてもよい。
【００３６】
以下、任意添加元素に関して説明する。
【００３７】
第１群の元素（Ｎｂ：０．１０％以下、Ｔｉ：０．２０％以下、Ｖ：０．２０％以下）：
Ｎｂ、Ｔｉ及びＶは、いずれもフェライト地に炭窒化物として析出し、鋼板の強度を高める作用を有する。上記の析出物には、オーステナイトやフェライトの粗大化を抑制して、結晶粒の微細化を促進する作用がある。こうした効果を得ることを目的として、Ｎｂ、Ｔｉ及びＶの少なくとも１種を含有させることができる。
【００３８】
しかしながら、Ｎｂについては０．１０％を超えて含有させても、また、Ｔｉ又はＶについては０．２０％を超えて含有させても、前記の効果は飽和し、コストが嵩むばかりである。更に、炭窒化物の析出に多量のＣが消費されるので残留オーステナイトの量が少なくなり、所望の残留オーステナイト量を確保できなくなる場合がある。
【００３９】
したがって、Ｎｂ、Ｔｉ及びＶを添加する場合のそれぞれの含有量は、Ｎｂは０．１０％以下、Ｔｉは０．２０％以下、Ｖは０．２０％以下とするのがよい。より好ましくは、Ｎｂが０．０８％以下、Ｔｉが０．１５％以下、Ｖが０．１５％以下である。なお、上記のＮｂ、Ｔｉ及びＶはいずれか１種のみ、又は２種以上の複合で添加することができる。
【００４０】
前記効果を確実に得るには、Ｎｂ、Ｔｉ及びＶの少なくともいずれかを０．００５％以上含有させることが好ましい。より好ましくは、Ｎｂが０．００８％以上、Ｔｉが０．００８％以上、Ｖが０．００８％以上である。
【００４１】
第２群の元素（Ｃａ：０．０１％以下、Ｚｒ：０．１０％以下、ＲＥＭ：０．１０％以下）：
Ｃａ、Ｚｒ及びＲＥＭ（希土類元素）は、いずれも介在物の形状を調整して冷間加工性を高める作用を有する。こうした効果を得るために、Ｃａ、Ｚｒ及びＲＥＭの少なくとも１種を含有させることができる。
【００４２】
なお、「ＲＥＭ（希土類元素）」とは、Ｓｃ、Ｙ及びランタノイドの合計１７元素の総称であり、ＲＥＭの含有量は上記元素の合計含有量を指す。
【００４３】
しかしながら、Ｃａについては０．０１％を超えて含有させると、また、Ｚｒ又はＲＥＭについては０．１０％を超えて含有させると、鋼中の介在物が多くなり過ぎて却って加工性が低下する。
【００４４】
したがって、Ｃａ、Ｚｒ又はＲＥＭを添加する場合のそれぞれの含有量は、Ｃａは０．０１％以下、Ｚｒは０．１０％以下、そしてＲＥＭは０．１０％以下とするのがよい。より好ましくは、Ｃａが０．００５％以下、Ｚｒが０．０５％以下、そしてＲＥＭが０．０５％以下である。なお、上記のＣａ、Ｚｒ及びＲＥＭはいずれか１種のみ、又は２種以上の複合で添加することができる。  前記効果を確実に得るには、０．０００２％以上のＣａ、０．００２％以上のＺｒ及び０．００２％以上のＲＥＭのうちの少なくとも１種を含有させることが好ましい。より好ましくは、Ｃａが０．０００５％以上、Ｚｒが０．０１％以上、そしてＲＥＭが０．０１％以上である。
【００４５】
したがって、本発明(3)に係る高張力熱延鋼板の化学組成は、鋼板の強度を高めるとともに結晶粒を微細化することを目的として、本発明(1)又は(2)の鋼のＦｅの一部に代えて、Ｎｂ：０．１０％以下、Ｔｉ：０．２０％以下及びＶ：０．２０％以下の１種又は２種以上を含有するものとした。
【００４６】
また、本発明(4)に係る高張力熱延鋼板の化学組成は、冷間加工性を高めることを目的として、本発明(1)〜(3)の鋼のＦｅの一部に代えて、Ｃａ：０．０１％以下、Ｚｒ：０．１０％以下及びＲＥＭ（希土類元素）：０．１０％以下のうちの１種又は２種以上を含有するものとした。
【００４７】
（Ｂ）高張力熱延鋼板の組織について
本発明にかかる高張力熱延鋼板の組織は、体積割合で３〜２０％の残留オーステナイトを含有するポリゴナルフェライト主体の組織であって、そのポリゴナルフェライトの平均結晶粒径は１．０μｍを超え３．０μｍ以下である。
【００４８】
ここで、「ポリゴナルフェライト主体」とは組織の中に占めるポリゴナルフェライトの割合が最も大きいという意味である。
【００４９】
また、「ポリゴナルフェライト」とは、アスペクト比が２以下であるフェライトを指し、光学顕微鏡や走査型電子顕微鏡による組織観察像を画像解析処理することで確認することができる。なお、アスペクト比は、圧延方向に平行に切断した面における圧延方向のフェライト粒径とその垂直方向のフェライト粒径の比で表される。
【００５０】
体積割合で３％以上のオーステナイトを含有するとしたのは、組織に占めるオーステナイト相が３％未満の場合には、十分な延性が得られないからである。一方、２０％を超えると、残留オーステナイトが連結して濾過される現象が顕著となり、鋼板の降伏比が著しく低下する。オーステナイトの体積率は好ましくは１５％以下である。
【００５１】
次に、ポリゴナルフェライトの平均結晶粒径を１．０μｍを超え３．０μｍ以下としたのは、ポリゴナルフェライトの平均結晶粒径が１．０μｍ以下では、強度は上昇するものの延性の低下が著しくなって、引張強度ＴＳ(ＭＰａ)と全伸びＥｌ（％）の積ＴＳ×Ｅｌ（ＴＳ×Ｅｌ値）が急激に低下するからである。一方、ポリゴナルフェライトの平均結晶粒径が３．０μｍを超える場合には、細粒化による降伏比増大の効果が十分に得られないためである。なお、好ましくは２．５μｍ未満、より好ましくは２．０μｍ未満である。
【００５２】
なお、ポリゴナルフェライトは炭素固溶量が小さいため、その割合を増すことでオーステナイト中の炭素量を増すことができる。後述するようにオーステナイト中の炭素量は本発明において重要な因子である。そのためポリゴナルフェライトの体積割合は６０％以上が好ましく、７０％以上、８０％以上がさらに好ましく、８５％以上がもっとも好ましい。
【００５３】
（Ｃ）高張力熱延鋼板の機械的特性について
本発明の目的は、自動車や各種産業機械に用いられる部材の素材として好適な、高強度で加工性に優れ、しかも、降伏比が大きく、衝撃吸収特性に優れた、微細な結晶粒を有する高張力熱延鋼板及びその製造方法を提供することである。
【００５４】
降伏比、すなわち、上降伏強度ＹＳ（ＭＰａ）のＴＳに対する比が０．８７未満の場合、目的とする衝撃吸収特性が不十分となる。従って、降伏比は０．８７以上とする。好ましくは０．９０以上、より好ましくは０．９３以上とする。
【００５５】
また、引張強さＴＳ(ＭＰａ）と全伸びＥｌ（％）の積ＴＳ×Ｅｌ（ＴＳ×Ｅｌ値）が２００００ＭＰａ・％未満では高加工性部材として適用範囲に限りがある。したがってＴＳ×Ｅｌ値は２００００ＭＰａ・％以上とする。
【００５６】
なお、本発明に係る高張力熱延鋼板の板厚は１．０〜４．０ｍｍであることが好ましい。
【００５７】
（Ｄ）高張力熱延鋼板の残留オーステナイト中の炭素濃度について
残留オーステナイト中の炭素濃度は、本発明において重要な因子であり、目的とする高降伏比、高延性特性を得るためには１．１〜２．０質量％とする必要がある。フェライトの微細粒化に伴い、均一延性（強度が低下しはじめるまでの延性）が低下していくが、強度が低下し始める前後から、歪誘起マルテンサイト変態が起きるようにすることが重要となる。そのためには、残留オーステナイト中の炭素濃度を制御して、マルテンサイト変態開始温度（Ｍｓ点）を低下させることが必要である。
【００５８】
ここで、残留オーステナイト中の炭素濃度が１．１％未満であると、鋼板を加工する場合の変形初期に歪誘起マルテンサイト変態が起きてしまって、加工硬化が大きくなるため、降伏比は低下する。一方、２．０％を超える場合には、オーステナイトが安定になりすぎるため、歪誘起マルテンサイト変態が起きないため、延性の低下をきたす。
【００５９】
したがって、本発明の高張力熱延鋼板は、残留オーステナイト中の炭素濃度を１．１〜２．０％とした。上記残留オーステナイト中の炭素濃度の好ましい下限は１．１５％であり、好ましい上限は１．６％である。
【００６０】
なお、フェライトの平均結晶粒径ｄf（μｍ）、残留オーステナイトの体積率Ｖγ(体積％)、残留オーステナイト中の炭素濃度Ｃγ(質量％)は、下記式を満足することが好ましい。
Ｖγ≦２０×（１．５／ｄf）1/2−０．５／（Ｃγ−１．０５）
（Ｅ）高張力熱延鋼板の製造方法について
前記（Ａ）の化学組成、（Ｂ）の組織、（Ｃ）の機械的特性及び（Ｄ）の残留オーステナイト中の炭素濃度を満足する高張力熱延鋼板は、たとえば、次のとおり、容易に製造することができる。
【００６１】
すなわち、前記（Ａ）の化学組成を有する「鋼塊又は鋼片」を準備し、「熱間圧延してＡｒ3点以上の温度で熱間圧延を完了した後、熱間圧延完了から７００℃までの冷却時間を０．４秒以内かつ冷却終了温度Ｔ1を７００から６００℃の間の温度とする１次冷却を施し、１次冷却終了後の１．０〜１０秒間７００から６００℃の間の温度域で保持した後、２次冷却を施して５００〜３５０℃の温度域で巻き取ること」によって、容易に製造することができる。
【００６２】
以下、本発明(5)にかかる高張力熱延鋼板の方法について、詳述する。
【００６３】
（Ｅ−１）熱間圧延について
熱間圧延は、圧延後にオーステナイトからフェライトへ変態させるためにその完了温度をＡｒ3点以上とするのがよい。圧延によってオーステナイトに導入された加工歪みの蓄積効果が大きくなって結晶粒の微細化が促進されるので、上記熱間圧延の完了温度はＡｒ3点に近いほど好ましい。したがって、本発明(5)においては、Ａｒ3点以上の温度で熱間圧延を完了することとした。
【００６４】
熱間圧延に供する鋼塊又は鋼片として、次の(a)〜(c)のいずれかに示すものを用いれば、容易にＡｒ3点以上の熱間圧延完了温度を確保することができる。
(a) Ａｒ3点以下の温度域まで温度降下していない鋳造ままの鋼塊又は鋳造後熱間加工され、Ａｒ3点以下の温度域まで温度降下していない鋼片。
(b) 鋳造後の冷塊をＡｃ3点以上の温度域まで再加熱した鋼塊又は熱間加工後の冷片をＡｃ3点以上の温度域まで再加熱した鋼片。
(c) 冷間加工された冷片をＡｃ3点以上の温度域まで再加熱した鋼片。
【００６５】
なお、上記(b)及び(c)において、Ａｃ3点以上の温度域へ再加熱する場合の加熱温度の上限は特に制限されるものではない。しかし、低コストにして高い生産性と均一な機械的特性とを確保するという点からは９００〜１３５０℃とするのが好ましく、ＴｉＣやＮｂＣなどの析出物をオーステナイト中に十分に固溶させる必要がない鋼種の場合には、初期のオーステナイト結晶粒を微細化し、熱間圧延後のフェライト粒を微細化し易くするために、上記の範囲の中でも比較的低い９００〜１１００℃とすることが好ましい。
【００６６】
熱間圧延に際しては、リバースミル又はタンデムミルを用いるのが好ましく、特に、工業的な生産性の面からは、少なくとも最終の数段はタンデムミルを用いた圧延とすることがより好ましい。
【００６７】
なお、熱間圧延における圧下量は、Ａｒ3点〜「Ａｒ3点＋１００℃」の温度域における板厚減少率が４０％以上であることが好ましく、Ａｒ3点〜「Ａｒ3点＋８０℃」の温度域における板厚減少率が６０％以上であれば一層好ましい。上記の圧延は、１パスで行う必要はなく、連続した複数パスの圧延であってもよい。
【００６８】
複数パスの圧延における１パス当たりの圧下量は、好ましくは板厚減少率で１５〜６０％である。歪みを蓄積させたオーステナイトから変態によって生成するフェライトのサイズを微細化しやすいという点からは、１パス当たりの圧下量を大きくする方が好ましいが、圧延完了後の冷却条件を調整することで、１パス当たりの圧下量が４０％以下の複数パスの圧延によっても平均結晶粒径が３．０μｍ以下の微細なポリゴナルフェライトフェライト粒を得ることができる。
【００６９】
（Ｄ−２）熱間圧延後の冷却と巻き取りについて
熱間での圧延を完了した後、オーステナイトに導入された加工歪みを解放することなく、これを駆動力としてオーステナイトからフェライトへ変態させ、微細なフェライト粒組織を生成させるために、熱間圧延完了から７００℃までの冷却時間を０．４秒以内かつ冷却終了温度Ｔ1を７００から６００℃の間の温度とする１次冷却を施すのがよい。７００℃を超える温度で冷却を停止又は鈍化させた場合、又は熱間圧延完了から７００℃に至るまでの時間が０．４秒を超え場合は、微細なフェライトが生成する以前に、加工によって導入された歪みが解放されてしまうことや、歪みの存在形態が変化してフェライトの核生成に有効ではなくなり、フェライト粒が顕著に粗大化することがある。
【００７０】
１次冷却によって、鋼板の温度が７００℃以下に達すると、フェライト変態が活発化する温度域に入る。ただし、６００℃を下回る温度域まで１次冷却するとポリゴナルフェライトの体積割合が減少してベイナイトやマルテンサイトといった低温変態相が生成する場合がある。
【００７１】
したがって、本発明(5)においては、熱間圧延完了から７００℃までの冷却時間を０．４秒以内かつ冷却終了温度Ｔ1を７００から６００℃の間の温度とする１次冷却を施すこととした。
【００７２】
なお、熱間圧延完了から７００℃までの冷却時間は、０．２秒以内とするのが一層好ましい。これは、加工歪みのオーステナイト中への凍結がより容易になり、加工歪みを駆動力としたオーステナイトからフェライトへの変態によって、一層安定且つ確実に微細なポリゴナルフェライト粒組織が得られるためである。
【００７３】
なお、上記の１次冷却としては水冷を用い、その冷却速度を４００℃／ｓ以上とすることが更に好ましい。
【００７４】
また、１次冷却の冷却終了温度Ｔ1は６８０〜６２０℃の範囲とすることが好ましい。この範囲では、炭素固溶量の小さいフェライトの生成が一層促進され、オーステナイト中の炭素量を増すことができるからである。
【００７５】
１次冷却終了後の１．０〜１０秒間は、７００から６００℃の間の温度域で保持するのがよい。すなわち、１次冷却の冷却終了温度Ｔ1と保持終了温度Ｔ2をともに７００から６００℃の間の温度域に設定し、１次冷却の冷却終了温度Ｔ1から保持終了温度Ｔ2までの保持時間を１．０〜１０秒間に設定するのがよい。１．０〜１０秒間の保持時間を確保することにより、ポリゴナルフェライトの生成を促進し、残留オーステナイト中の炭素濃度を高めるからである。保持時間を１．０秒未満としてその後２次冷却すると、ポリゴナルフェライトの生成量が少なく、そのため残留オーステナイト中の炭素濃度を１．１質量％以上にすることが困難となる。一方、保持時間が１０秒を超える場合には、この保持時間中にパーライトが生成し、残留オーステナイト中の炭素濃度が減少する場合がある。なお、保持には空冷や大気放冷も含まれる。
【００７６】
上記のＴ1からＴ2まで１．０〜１０秒間の保持後、５００〜３５０℃の温度域の温度Ｔ3まで２次冷却を行った後、Ｔ3〜３５０℃の温度域で巻き取るのがよい。２次冷却は温度Ｔ3までの冷却が可能であればよいのであるから，温度Ｔ3までの冷却が可能であれば水冷のほか空冷や大気放冷も含まれる場合もある。
【００７７】
なお、巻き取り温度が５００℃を超えるとパーライトが生成し、また３５０℃を下回る温度域で巻き取りを行うとマルテンサイトの生成が促進されることによって、ともにオーステナイト中炭素濃度の減少をもたらし、目的とする高降伏比特性が得られない場合がある。
【００７８】
したがって、本発明(5)においては、熱間圧延完了から７００℃までの冷却時間を０．４秒以内かつ冷却終了温度Ｔ1を７００から６００℃の間の温度とする１次冷却を施し、１次冷却終了後の１．０〜１０秒間７００から６００℃の間の温度域で保持した後、２次冷却を施して５００〜３５０℃の温度域で巻き取ることとした。
【００７９】
なお、本発明に係る高張力熱延鋼板に溶融亜鉛めっき、合金化溶融亜鉛めっき、電気めっきなどの表面処理を施した場合には、優れた延性及び穴拡げ性に加えて優れた耐食性をも備えた表面処理鋼板を得ることができる。
【００８０】
以下、実施例により本発明を更に詳しく説明する。
【実施例】
【００８１】
表１に示す化学組成を有する鋼を、１５０ｋｇの高周波真空溶解炉にて溶解し、各鋼塊を通常の方法で熱間鍛造して幅が１５０ｍｍで厚さが３５ｍｍの鋼片（鋼板）とした。次いで、上記の各鋼片を厚さ３０ｍｍまで研削加工した後に１２５０℃の温度に加熱し、５パスの熱間圧延を行って厚さが１．５ｍｍの鋼板に仕上げた。熱間圧延を完了した後は、表２に示す条件で冷却及び巻き取り処理を行った。なお、上記５パスの熱間圧延における総圧下量（板厚減少率）は９５％で、また、圧延完了温度はおおよそ「Ａｒ3点＋７０℃」であった。
【００８２】
【表１】
0004484070.tif 000002
【００８３】
このようにして得た各鋼板について、組織、機械的特性を調査した。
【００８４】
【表２】
0004484070.tif 000003
【００８５】
組織は、相の特定、フェライトの平均結晶粒径、残留オーステナイト体積率と残留オーステナイト中の炭素濃度について調査した。相の特定は走査型電子顕微鏡を用いた板厚方向断面観察によって実施した。フェライトの平均結晶粒径は、鋼板のいずれか一方の表面から板厚の１／８、１／４及び１／２の深さの位置の３箇所において撮影した走査型電子顕微鏡写真を用いて、切片法によってそれぞれの位置における平均粒切片長を測定し、これらの算術平均値を１．１２倍して求めた。
【００８６】
オーステナイトの体積割合はＸ線回折測定して求めた。またオーステナイト中の炭素濃度は、Ｘ線回折測定で得られるフェライトとオーステナイトの格子定数から算出した。
【００８７】
機械的特性は、引張特性について、以下の方法で調査した。各鋼板から圧延方向にＪＩＳＺ２２０１（1998）に記載の５号引張試験片を採取して常温で引張試験を行い、引張強度（ＴＳ）、上降伏強度（ＹＳ）と全伸び（ＥＬ）を測定した。
【００８８】
表３に、組織の調査結果を示す。
【００８９】
【表３】
0004484070.tif 000004
【００９０】
表４に、機械的特性の調査結果をまとめて示す。
【００９１】
【表４】
0004484070.tif 000005
【００９２】
表３及び表４から明らかなように、本発明で定める化学組成と組織を有する試験番号１〜１０の熱延鋼板は、０．８７以上の高降伏比を有し、且つ引張強さＴＳ(ＭＰａ）と全伸びＥｌ（％）の積ＴＳ×Ｅｌが２００００ＭＰａ・％以上の優れた伸び特性を有していた。
【００９３】
これに対して、本発明で定める化学組成を有する場合であっても組織が本発明で定める規定から外れた試験番号１１〜２０の熱延鋼板の機械的特性は、上記試験番号１〜１０の熱延鋼板に比べて劣ることが明らかである。
【００９４】
すなわち、試験番号１１及び２０の熱延鋼板は、ポリゴナルフェライトの平均結晶粒径が３．０μｍを超え、しかも、その生成量は体積割合で３０．２％及び２７．１％と低いベイナイト主体の組織であるため、降伏比が低く、延性が極めて低い。
【００９５】
試験番号１２及び１３の熱延鋼板はポリゴナルフェライトの平均結晶粒径が３．０μｍを超えるために降伏比が低い。
【００９６】
試験番号１４の熱延鋼板は、オーステナイト中の炭素濃度が１．０１％と低いため、所望の降伏比が得られていない。ポリゴナルフェライトの平均結晶粒径が３．０μｍを超え、しかも、その生成量は体積割合で２１．２％と６０％を大きく下回ったベイナイト主体の組織であるため、延性が極めて低い。
【００９７】
試験番号１５〜１９の熱延鋼板は、オーステナイト体積率が本発明の規定から外れており、その機械的特性は大きく劣っている。さらに、試験番号１８の熱延鋼板は、フェライトはアスペクト比が２を超える加工フェライトであり、ポリゴナルフェライトではない点でも、本発明の規定から外れている。
【産業上の利用可能性】
【００９８】
本発明の高張力熱延鋼板は、０．８７以上の高降伏比を有し更に引張強さＴＳ(ＭＰａ）と全伸びＥｌ（％）の積ＴＳ×Ｅｌに優れるので、特に自動車の足廻り部品、バンパー部品、衝撃吸収用部材などに用いられる高強度構造部材の素材として利用することができる。この高張力熱延鋼板は、本発明の方法によって８００℃程度以上の実用的な熱間圧延によって比較的容易に製造することができる。